Brevet FR2555073A1 — publié le 19850524

i C2DJ 555073 La présente invention concerne des procédés de flottation des matières insolubles et de la sylvite d'un minerai de potasse. Plus particulièrement, l'inven- tion concerne un procédé pour la flottation par écume des matières insolubles de la sylvinite. Dans la récupération de la sylvite, à partir des minerais de potasse tels qu'on en trouve par exemple au Canada et aux Etats-Unis, il est généralement néces- saire d'éliminer des matières étrangères telles que les argiles, la dolomie, l'anhydrite, l'hématite et autres avant la séparation par flottation de la sylvite des autres composants du minerai de potasse. L'élimination des matières étrangères qu'on appelle couramment boues ou matières insolubles a été effectuée selon des procé- dés d'hydroséparation et par flottation. Dans les pro- cédés de flottation, on soumet généralement une pulpe de minerai à une opération d'épuration pour libérer les matières insolublestpuis on conditionne la pulpe de minerai épurée avec un ou plusieurs composés réagis- sants qui accroissent l'élimination des matières inso- lubles. La pulpe conditionnée est soumise à une flotta- tion par écume dans laquelle une portion des matières insolubles est éliminée. On peut utiliser des floculants pour améliorer la séparation. Après l'élimination par- tielle des matières insolubles, la pulpe de minerai est généralement traitée avec un agent bloquant pour inactiver les matières insolubles résiduelles, conditionnée avec des composés réagissants et soumise à une flottation par écume pour la récupération de la sylvite des autres composants du minerai de potasse. Il est généralement admis, comme en témoignent les nombreuses indications de l'art antérieur, que les agents collecteurs utilisés pour la flottation de la sylvite, tels que les amines aliphatiques primaires, sont également consommés par les matières insolubles et que l'emploi de tels agents, sans élimination préa- lable des matières insolubles, conduit à une consomma- tion très élevée de ces agents et à des pertes importantes de sylvite dans les matières insolubles. Donc, de nombreux agentsde flottation, c'est-à-dire des collecteurs, ont été mise au point pour éliminer sélectivement les matières insolubles sans entraîner des pertes importantes de sylvite. Ces agents spécialement conçus sont généralement coûteux et augmentent considérablement les coûts opéra- toires. La demanderesse a découvert que, de façon surprenante, contrairement à toutes les indications de l'art antérieur, les matières insolubles peuvent être éliminées des minerais de potasse par emploi du même collecteur que celui utilisé pour la flottation de la sylvite sans consommation importante de ce collecteur et sans perte importante de sylvite avec les matières insolubles. Plus particulièrement, la demanderesse a dé- couvert qu'une quantité relativement faible d'une amine aliphatique primaire ayant de 8 à 24 atomes de carbone avec une petite quantité de floculant peut conditionner sélectivement les matières insolubles dans une pulpe de minerai de potasse, et que les matières insolubles conditionnées peuvent être éliminées sélectivement par flottation par écume. La pulpe de minerai de potasse obtenue peut ensuite être conditionnée avec la quantité habituelle de la même amine aliphatique primaire, et la pulpe de minerai conditionnée peut être soumise à une flottation par écume pour la récupération de la sylvite. La demanderesse a également découvert qu'une quantité relativement faible d'une amine aliphatique secondaire, ayant de 12 à 20 atomes de carbone, ou d'une éther-amine aliphatique primaire, ayant de 8 à 16 atomes de carbone, peut conditionner sélectivement les matières 3 2555073 insolubles que l'on peut éliminer sélectivement par flottation par écume. La pulpe de minerai de potasse obtenue peut ensuite être conditionnée avec la quantité habituelle d'amine aliphatique primaire et la pulpe conditionnée soumise à une flottation par écume pour récupérer la sylvite. Les-collecteurs de la présente invention sont relativement peu coûteux, la flottation des matières insolubles ne nécessite pas des collecteurs spéciale- ment conçus et coûteux et le procédé peut être réalisé de façon simple et bien plus économique qu'il n'était auparavant possible. Des économies considérables du coût des composés réagissants sont réaliséeso Ci-après, les quantités des composés réagissants sont exprimées en g/t (grammes par tonne métrique) de minerai - Un des buts principaux de l'invention est de fournir un procédé pour la flottation des matières inso- lubles d'un minerai de potasse par emploi d'amines. Un autre but est de fournir un procédé pour la flottation des matières insolubles d'un minerai de potasse par emploi d'un collecteur choisi parmi les amines aliphatiques primaires, les éther-amines ali- phatiques primaires et les amines secondaires. Un autre but est de réaliser la flqttation des matières insolubles d'un minerai de potasse en utilisant le même collecteur de type amine que dans la flottation pour la récupération de la sylvite. Un autre but est de réduire le coût des composés réagissants sans réduire le rendement de la flottationo Ces buts ainsi que d'autres apparaîtront à la lecture de la description détaillée du procédé de l'invention. L'invention fournit donc un procédé pour la flottation des matières insolubles d'un minerai de potasse qui comprend les stades de réduction du minerai en pulpe; conditionnement de la pulpe de minerai avec un collecteur des matières insolubles de type amine aliphatique choisi parmi les amines aliphatiques primaires, les amines ali- phatiques secondaires et les éther-amines primaires, ce collecteur de type amine aliphatique des matières insolubles étant ajouté en une quantité d'au moins 0,4 g de collecteur par tonne de minerai, et avec addition d'un floculant approprié en une quantité d'au moins environ 5 g de floeulant par tonne de minerai; flottation par écume de la pulpe de minerai conditionnée; et élimination des matières insolubles séparées par flottation. Plus particulièrement, le procédé pour la flottation des matières insolubles d'un minerai de potasse comprend les stades de réduction du minerai en pulpe dans une saumure saturée; conditionnement de la pulpe de minerai avec un collecteur des matières insolubles de type amine aliphatique choisi parmi les amines alipha- tiques primaires ayant un nombre d'atomes de carbone d'environ 8 à 24, les amines aliphatiques secondaires ayant un nombre d'atomes de carbone d'environ 12 à 20 et les éther-amines aliphatiques primaires ayant un nombre d'atomes de carbone d'environ 6 à 18, ledit collecteur de type amine aliphatique étant ajouté à raison d'au moins environ 0,4 g de collecteur par tonne de minerai et avec un floculant approprié ajouté à raison d'au moins environ 5 g par tonne de minerai; flottation par écume de la pulpe de minerai traitée; et élimination des matières insolubles séparées par flottation. Selon un autre mode de réalisation, l'invention fournit un procédé pour la flottation de la sylvite de minerais de potasse comprenant l'emploi d'amines aliphatiques primaires comme collecteur de la sylvite, lesdites amines ayant un nombre d'atomes de carbone dans la gamme d'environ 8 à 24, et étant utilisées en 2555073 une quantité comprise entre 20 et 500 g de collecteur par tonne de minerai, caractérisé par l'élimination des matières insolubles dudit minerai de potasse avant ladite flottation de la sylvite par flottation par écume desdites matières insolubles en présence dudit collecteur constitué d'une amine aliphatique primaire en une quanti- té comprise entre environ 0,4 et 25 g de collecteur par tonne de minerai et en présence d'un floculant qui est un polymère d'acrylamide en une quantité d'au moins environ 5 g de floculant par tonne de minerai. De préférence, le collecteur de type amine aliphatique primaire est le même que le collecteur utilisé dans la séparation par flottation de la sylvite d'avec les autres composants du minerai de potasse et ledit collecteur est constitué d'amines aliphatiques primaires ayant de 12 à 24 atomes de carbone. De préférence, le collecteur de type amine aliphatique primaire est constitué d'amines primaires ayant de 8 à 16, et mieux de 12 à 14, atomes de carbone. De préférence, le collecteur de type amine aliphatique est constitué d'amines aliphatiques secondaires ayant de 14 à 18 atomes de carbone. De préférence, le collecteur de type amine aliphatique est constitué d'éther-amines primaires ayant de 10 à 16 atomes de carbone. De préfé- rence, la quantité du collecteur de type amine alipha- tique dans la flottation des matières insolubles est dans la gamme d'environ 0,8 à 10 g/t de minerai et, mieux, cette quantité est dans la gamme d'environ 1 à 7 g/t de minerai et tout particulièrement d'environ 3 g/t de minerai. De préférence, le floculant est un polymère d'acrylamide ajouté lors de la flottation des matières insolubles en une quantité comprise entre environ 5 et g/t de minerai et, de préférence, d'environ 15 à g/t. Normalement, la flottation des matières insolubles est effectuée en deux stades, de préférence deux stades 6 D2555073 consécutifs, le collecteur de type amine des matières insolubles étant ajouté en une quantité d'environ 0,5 à 1 g/t et le floculant de type polymère d'acrylamide en une quantité d'environ 10 à 20 g/t dans le premier stade, et le collecteur de type amine des matières insolubles en une quantité d'environ 0,5 à 1 g/t et le floculant de type polymère d'acrylamide en une quantité d'environ 5 à 10 g/t dans le second stade. Le procédé de l'invention va maintenant être décrit de façon détaillée. Un minerai de potasse, tel que de la sylvinite comprenant généralement de la sylvite, de l'halite et, selon le minerai, diverses quantités de matières insolubles, est broyé et le minerai broyé est conduit dans un récipient de mise en suspension,o l'on ajoute une saumure saturée généralement recyclée d'autres stades du traitement de la potasse pour préparer une pulpe de minerai qui est soumise à une opération d'épura- tion pour libérer les matières insolubles du minerai. La pulpe de minerai de l'opération d'épuration est ensuite conduite dans une unité de conditionnement des matières insolubles. Dans l'unité de conditionnement, on ajoute une amine comme collecteur des matières insolubles. Le collecteur de type amine des matières insolubles peut être choisi parmi les amines aliphatiques constituées d'amines aliphatiques primaires, d'amines aliphatiques secondaires et d'éther-amines aliphatiques primaires. Le collecteur de type amine aliphatique primaire peut être un composé unique,mais c'est généralement un mélange d'amines ayant un nombre d'atomes de carbone dans la gamme d'environ 8 à 24. Par exemple, des amines aliphatiques primaires, telles que celles vendues sous les noms de marque Armeen HT)et Armeen HR , constituées d'amines ayant un nombre d'atome de carbone compris entre environ 12 et 24, conviennent pour la flottation sélective des matières insolubles d'un minerai de potasse. Ces amines sont semblables ou peuvent être les mêmes que les collecteurs de type amine utilisés dans la séparation ultérieure par flottation de la sylvite d'avec les autres composants du minerai de potasse tels que l'halite. Les matières insolubles peuvent également être soumises à une séparation efficace par flottation d'avec le minerai de potasse par emploi d'amines aliphatiques primaires ayant un nombre d'atomes de carbone entre environ 8 et 16, telles que par exemple celles vendues sous le nom de marque Adogen 163D, qui sont constituées d'amines ayant un nombre d'atomes de carbone compris entre environ et 14. Les amines aliphatiques secondaires appropriées, c'est-à-dire généralement celles qui sont liquides, peuvent avoir un nombre d'atomes de carbone compris entre environ 12 et 20, telles que par exemple l'Adogen 240 qui est constitué d'amines ayant un nombre d'atomes de carbone compris entre environ 14 et 18. Les éther-amines ali- phatiques primaires- appropriées peuvent avoir un nombre d'atomes de carbone compris entre environ 6 et 18, telles que celles vendues par exemple sous le nom de marque Adogen 185 comprenant des amines ayant un nombre d'atomes de carbone entre environ 10 et 16. Lorsqu'on utilise l'éther secondaire ou primaire ou des amines primaires à chaîne courte dans la flottation des matières insolubles, on utilise des amines primaires à chaîne plus longue dans la flottation ultérieure de la potasse. Il est entendu que l'on peut utiliser des amines primaires ou secondaires ou des éther-amines primaires semblables aux amines particulières précitées et qui ont des distributions différentes des longueurs de chaîne mais produisent des résultats semblables. Le collecteur de type amine aliphatique est de préférence ajouté sous forme d'une solution diluée, telle que par exemple une solution à 0,1-5%. La quantité effective de collecteur qui peut être ajoutée varie avec 8 2555073 la quantité des matières insolubles dans le minerai et, généralement, le collecteur de type amine aliphatique des matières insolubles est ajouté à l'unité de conditionnement en une quantité d'au moins environ 0,4 g/t de minerai. L'addition de quantités inférieures à environ 0,4 g/t laisse demeurer des quantités résiduelles im- portantes de matières insolubles dans le minerai, ce qui nécessite des additions importantes de l'agent bloquant dans la flottation ultérieure de la sylvite. L'addition de quantités supérieures à environ 25 g/t pour les amines aliphatiques primaires ayant 12 à 24 atomes de carbone et de plus d'environlO g/t pour les amines aliphatiques primaires ayant 8 à 16 atomes de carbone, les amines aliphatiques secondaires et les éther- amines aliphatiques primaires entraîne une consommation élevée de ces composés réagissants et accroît les pertes de sylvite avec les matières insolubles. On obtient les meilleurs résultats avec une quantité de collecteur de type amine aliphatique comprise entre environ 0,8 et 10 g/t de minerai, de préférence une quantité comprise entre environ 1 et 7 g/t de minerai; la quantité particulièrement préférée étant d'environ 3 g/t. Il est évident que les quantités de collecteur de type amine pour la flottation des matières insolubles, que l'on utilise selon le procédé de l'invention, sont considérablement inférieures à celles utilisées dans la séparation par flottation de la sylvite d'avec les autres composants du minerai de potasse, tels que l'halite, ces dernières quantités étant généralement pour les amines aliphatiques primaires comprises entre 20 et 500 g/t de minerai et plus généralement entre 40 et 250 g/t. - Le collecteur de type amine doit être utilisé en combinaison avec un floculant approprié pour effectuer la flottation des matières insolubles. L'agent floculant 9 2555073 peut être ajouté à l'unité de conditionnement avant l'addition du collecteur de type amine ou avec ce collecteur. Des floculants appropriés sont par exemple la gomme de guar et les polymères d'acrylamide. On préfère utiliser les polymères d'acrylamide. Les poly- mères d'acrylamide peuvent par exemple être fournis par Cyanamid Canada Inc. sous le nom de marque S-3731, par Allied Colloids (Canada) Inc. sous le nom de marque E10, ou par Hart Chemicals sous le nom de marque CFN-20. Il faut noter que des floculants aussi efficaces mais autres que la gomme de guar et les polymères d'acrylamide peuvent être utilisés. Le floculant est ajouté à raison d'au moins 5 g/t. Le floculant constitué de polymère d'acrylamide est de préférence ajouté en une quantité d'environ 5 à 60 g/t de minerai et mieux d'environ 15 à 45 g/t de minerai. Si on le désire, des quantités supérieures à 60 g/t peuvent être utilisées. On a découvert que l'addition d'un agent moussant dans la flottation des matières insolubles est générale- ment inutile. Dans un procédé industriel, la saumure utilisée pour transformer le minerai de potasse en une pulpe est généralement recyclée des circuits de flottation de la potasse et peut contenir une quantité résiduelle d'agent moussant. Si on le désire, une petite quantité d'un agent moussant approprié peut être ajoutée dans le stade de conditionnement de la flottation des matières insolubles. Après traitement et conditionnement appropriés de la pulpe de minerai avec le collecteur et le floculant, la pulpe de minerai conditionnée est soumise à une flottation par écume, si bien que les matières insolubles flottent sous forme d'un concentré et les résidus con- tiennent la majeure partie des constituants de la potasse et certaines matières insolubles résiduelles. 2555073 Les résidus de la flottation des matières insolubles sont ensuite traités avec un agent bloquant approprié, tel que par exemple de l'amidon ou du guar, pour inactiver les matières insolubles résiduelles, puis sont conditionnés avec une quantité appropriée d'un collecteur de la sylvite, tel qu'une amine aliphatique primaire. Cette amine aliphatique primaire pour re- cueillir la sylvite peut être la même amine aliphatique primaire que celle utilisée dans la flottation des matières insolubles ou lui être semblable. Les résidus conditionnés sont ensuite conduits dans les circuits de flottation de la potasse et soumis à une flottation pour la récupération de la sylvite. Selon un mode de réalisation préféré, la flottation des matières insolubles est effectuée en deux stades, de préférence en série. Dans chaque stade de conditionnement, on ajoute une quantité du collecteur de type amine aliphatique des matières insolubles choisi parmi le groupe constitué par les amines aliphatiques primaires, les amines aliphatiques se- condaires et les éther-amines aliphatiques primaires, et une quantité de floculant. On obtient un concentré de matières insolubles dans chaque stade de flottation. On fait passer les concentrés de matières insolubles à travers un épaississeur et on fait passer les résidus de potasse du second stade de flottation des matières insolubles dans les circuits de flottation de potasse pour séparer la sylvite des autres composants du minerai de potasse. Dans la flottation en deux stades des matières insolubles, selon ce mode de réalisation préféré, la pulpe de minerai épurée est conditionnée dans un premier stade de conditionnement avec un collecteur de type amine aliphatique des matières insolubles choisi dans le groupe constitué par les amines aliphatiques primaires, les amines aliphatiques secondaires et les éther- amines aliphatiques primaires, et ayant un nombre d'atomes de carbone comme exposé ci-dessus et avec un floculant constitué d'un polymère d'acrylamide. La pulpe de minerai conditionnée est soumise au premier stade de flottation par écume pour éliminer un premier concentré contenant les matières insolubles. Les résidus du premier stade de flottation par écume sont conditionnés avec une seconde quantité de collecteur de type amine aliphatique et une seconde quantité de floculant constitué de polymere d'acrylamide et la pulpe ainsi conditionnée est soumise au second stade de flottation par écume. On élimine un second concentré de matières insolubles que l'on fait passer avec le concentré de matières insolubles du premier stade de flottation des matières insolubles dans un épaississeur. On fait passer les seconds résidus dans les circuits de flottation de la potasse o l'on sépare par flottation la sylvite des autres composants de minerai de potasse en utilisant un collecteur de type amine aliphatique primaire. Si on le désire, le collecteur de type amine aliphatique primaire utilisé dans la flottation de la sylvite peut être semblable au collecteur utilisé dans la flottation des matières insolubles ou être le même collecteur. Les quantités totales de chacun des collecteurs des matières insolubles et de floculant sont dans les gammes précédemment indiquées. L'invention sera mieux compria à la lecture des exemples non limitatifs suivants dans lesquels les quantités sont exprimées en grammespar tonne métrique de minerai. Exemple 1 On traite un minerai constitué de sylvinite contenant 5% de.matières insolubles pour en éliminer les matières insolubles par flottation avec diverses quantités d'amines primaires. On broie le minerai tout- venant, on le mélange avec une saumure saturée et on soumet la pulpe de minerai obtenue à une épuration. On dilue la pulpe de minerai épurge à 40% de matières solides par addition d'une nouvelle quantité de saumure. On conditionne ensuite des portions de la pulpe de minerai avec diverses quantités d'amines aliphatiques primaires constituées d'un mélange de 50% d'Armeen Hie et de 50% d'Armeen HR , et on ajoute 23 g/t d'un floculant consti- tué de polyacrylamide, l'E-10 TM. On soumet la pulpe de minerai additionnée de composés réagissants à une flottation et on récupère le concentré de matières insolubles et les résidus, on les analyse et on calcule les distributions. Les résultats figurent dans les tableaux IA et IB. TABLEAU IA Essai Quantité Analyse en Z No. d'amine primaire Alimentation Concentré Résidus en g/t de K20 Inso- - K20 Inso- K20 Inso- minerai 2 lubles 2 lubles lubies 1 0,5 26,21 4,57 15,68 43,06 26,57 3,26 2 1,5 26,26 4,71 15,92 49,93 26,74 2,63 3 11,0 24,20 5,00 22,53 30,58 24,33 2,58 4 22,0 24,10 5,00 23,42 33,04 24,12 2,56 TABLEAU IB Essai Distribution % No. Alimentation Concentré Résidus K 0 I0 Inso- Inso- 0 Inso- 2 s- lublles s 2 lubies 1 100 100 2,0 31,1 98,0 68,9 2 100 100 2,7 46,6 97,3 53,4 3 100 100 7,5 51,0 92,5 49,0 4 100 100 7,1 50,3 92,9 49,7 13 2555073 Comme le montrent les résultats qui figurent dans les tableaux, les matières insolubles peuvent être efficacement éliminées du minerai de potasse lorsqu'on utilise une amine primaire aliphatique comme collecteur des matières insolubles. On voit également qu'une quantité d'amines primaires aussi faible que 0,5 g/t de minerai ou aussi élevée que 22 g/t assure une élimination efficace des matières insolubles de la potasse, la perte de potasse dans le concentré de matières insolubles étant très faible, avec de petites quantités d'amines primaires mais s'acroissant avec des quantités quelque peu supérieures. Exemple 2 Dans une opération industrielle de récupération de la sylvite, on broie en particules retenues à 94% par un tamis ayant une dimension nominale des mailles de 75 um un minerai tout-venant constitué de sylvinite contenant 25,9% d'équivalent de K20, 54% de NaCl et 5,1% de matières insolubles, et on le mélange avec une saumure saturée recyclée pour former une pulpe de minerai conte- nant 70% de matières solides. On soumet la pulpe de minerai à une épuration et on dilue la pulpe de minerai épurée à 40% de matières solides par addition d'une nouvelle quantité de saumure. On introduit la pulpe de minerai dans une auge de conditionnement avec 14 g/t de floculant constitué de polyacrylamide E-10TM et on ajoute 1,5 g/t de collecteur constitué d'un mélange de 50% d'Armeen HT^ et de 50%d'Armeen HR contenant des amines ayant 14 à 24 atomes de carbone. On ajoute le collecteur en aval du point d'addition du floculant. On introduit la pulpe de minerai additionnée des composés réagissants dans une machine de flottation o on fait flotter les matières insolubles sous forme d'un concentré. On conditionne les résidus dans une seconde auge de conditionnement avec 7 g/t de minerai du même floculant 14 2555073 et 1 g/t de minerai du même collecteur ajouté en aval du floculant. On conduit les résidus conditionnés dans une seconde machine de flottation o l'on fait flotter les matières insolubles comme second concentré de matières insolubles que l'on combine avec le premier concentré de matières insolubles. On fait passer les concentrés de matières insolubles combinés dans un épaississeur. On conduit les résidus de la seconde machine de flottation à un circuit de flottation de dégrossissage pour la sépa- ration et la récupération de la sylvite des autres compo- sants de la potasse. Dans la flottation de dégros- sissage, on utilise le même mélange de collecteur de type amine en une quantité de 103 g/t de minerai. La récupération de la potasse dans la flottation de dégros- sissage est de 80%. On analyse l'alimentation de la première auge de conditionnement, les concentrés combinés des machines de flottation des matières insolubles et les résidus des machines de seconde flottation, c'est-h-dire l'alimentation du circuit de flottation de dégrossissage, et on détermine les distributions de K20 et des matières insolubles. Les résultats figurent dans le tableau II. TABLEAU II Analyse en % Distribution en % K20 Insolubles K20 Insolubles Alimentation 25,9 5,1 100,0 100,0 Concentré de matières in- solubles 17,9 41,3 6,1 71,6 Résidus 27,0 1,6 93,9 28,4 Les résultats montrent que la flottation des matières insolubles du minerai de potasse avec 2,5 g/t de minerai de collecteur de type amine aliphatique primaire et 21 g/t de minerai d'un floculant constitué de polymère 2555073 d'acrylamide assure une excellente élimination des matières insolubles du minerai de potasse. Il est également évident que la flottation des matières inso- lubles du minerai de potasse peut être effectuée avec la même amine primaire que celle utilisée pour la flottation de la potasse. Exemple 3 On soumet la pulpe de minerai épurée contenant % de solides utilisée dans l'exemple 2 à un certain nombre d'essais de flottation en un et deux stades en utilisant un collecteur de type éther-amines primaires des matières insolubles. On utilise diverses quantités d'Adogen 185, un mélange d'éther-amines aliphatiques primaires constitué d'éther-amines ayant 10 à 16 atomes de carbone et de floculant constitué de polyacrylamide TM E-10. On effectue les essais lors du premier ou lors du premier et du second stade, comme décrit dans l'exemple 2. Les quantités des composés réagissants ajoutées dans chaque essai figurent dans le tableau IIIA, et les poids, les pourcentages pondéraux et les pourcentages de K20 et de matières insolubles du concentré de matières insolubles et des résidus, ainsi que les distributions calculées, figurent dans le tableau IIIB. TABLEAU IIIA Essai No. Stade No. Ether-amine Floculant g/t g/t 1 1 0,0 23,4 2 1 1,6 23,4 3 1 3,2 23,4 4 1 6,4 23,4 5 2(premier) 4,7 23,4 (second) 2,3 11,7 6 2(premier) 1,6 23,4 (second) 0, 8 11,7 7 2(premier) 0,8 23,4 (second) 0,4 11,7 TABLEAU IIIB Essai Fraction Poids K20 Inso- Distribution No. lubles % K20 % Inso- en g % % Z lubles 1 insolubles 32 2,0 10,1 69,6 0,8 26,4 résidus 1552 97, 4 26,1 4,0 99,2 73,6 Total 1594 100,0 100,0 100,0 2 insolubles 41 2,6 7,186,1 0,7 40,0 résidus 1552 97,4 26,1 3,4 99,3 60,0 Total 1593 100,0 100,0 100,0 3 insolubles 55 3,4 12,4 59,6 1,7 36,4 résidus 1549 96,6 25,7 3,7 98,3 63,6 Total 1604 100,0 100,0 100,0 4 insolubles 52 3,3 10,5 71,1 1,5 40,2 résidus 1530 96,7 25,8 3,6 98,6 59,8 Total 1582 100,0 100,0 100,0 ler inso- lubles 58 3,6 11,6 69,2 1,6 39,6 2e inso- 51 3,2 17,1 40,9 2,2 20,6 lubles 2e résidus 1496 93,2 25,9 2,7 96,2 39,8 Total 1605 100,0 100, 0 100,0 6 ler inso- lubles 58 3,6 11,7 70,5 1,7 37,6 2e inso- lubles 48 3,0 17,3 49,3 2,1 21,7 2e résidus 1508 93,4 25,3 2,9 96,2 40,7 Total 1614 100,0 100,0 100,0 7 ler inso- 37 2,3 15,3 75,0 1,4 29,9 lubies 2e inso- lubles 29 1,8 21,5 48,8 1,5 15,2 2e résidus 1543 95,9 26,0 3,3 97,1 54,9 Total 1609 100,0 100,0 100,0 Les résultats des tableaux montrent que les matières insolubles peuvent être éliminées efficacement du minerai de potasse lorsqu'on utilise une éther-amine aliphatique primaire comme collecteur des matières insolubles en des quantités de 0,4 à 7 g/t. Exemple 4 On soumet la pulpe de minerai épurée utilisée dans l'exemple 2 à une flottation en deux stades en utilisant un collecteur de type amine aliphatique pri- maire des matières insolubles. Les amines primaires sont l'Adogen) 163D qui est un mélange d'amines aliphatiques primaires ayant 10 à 14 atomes de carbone. On effectue l'essai comme dans l'exemple 2. Dans le premier stade, on ajoute 3,2 g/t d'amines primaires et 23,4 g/t de floculant de type polyacrylamide et, dans le second stade, respectivement 1,6 g/t et 11,7 g/t. Les analyses et les distributions figurent dans le tableau IV. TABLEAU IV Poids K2 O Insolubles Distribution en g % % % K20 % % Insolubles ler insolubles 28 1,7 5,9 85,6 0,4 24,6 2e insolubles 48 3,0 12,0 60,7 1,5 29, 9 résidus 1528 95,3 25,5 2,9 98,1 45,5 Total 1604 100,0 100,0 100,0 Les résultats montrent que l'on peut effectuer une séparation efficace par flottation des matières insolubles d'avec la potasse par emploi d'un collecteur de type amine aliphatique primaire contenant des amines à chaîne relativement courte. Exemple 5 On soumet la pulpe de minerai épurge utilisée dans l'exemple 2 à des essais de flottation en deux stades des matières insolubles, comme décrit dans l'exemple 2, mais en utilisant un collecteur de type amine aliphatique secondaire des matières insolubles. On utilise diverses quantités d'AdogenO 240, un mélange d'amines aliphatiques secondaires contenant des amines secondaires ayant 14 à 18 atomes de carbone, et du floculant de type poly- acrylamide E-10 TM. Les quantités des composés réagissants ajoutées figurent dans le tableau VA, et les poids, les pourcentages et les distributions calculées figurent aans le tableau VB. TABLEAU VA Essai No. Stades Amines secondaires Floculant g/t g/t 1 1 0,0 23,4 2 2 (premier) 1,6 23,4 (second) 0,8 11,7 3 2 (premier) 3,2 23,4 (second) 1,6 11,7 4 2 (premier) 6,4 23,4 (second) 3,2 11,7 TABLEAU VB Essai Poids K20 Inso- K20 Insolubles No. Fraction en g % %- lubies % %. 1 insolubles 23 1,4 12,5 58,4 0,4 22,2 résidus 2566 98,6 25,8 3,0 99,6 77, 8 Total 1589 100,0 100,0 100,0 2 ler inso- 28 1,8 11,5 63,1 0,8 23,2 lubles 2e inso- lubles 48 3,0 16,3 40,4 1,9 25,4 résidus 1509 95,2 26,1 2,6 97,3 51,4 Total 1585 100,0 100,0 100,0 3 ler inso- lubles 27 1,7 8,1 72,4 0,5 25,9 2e inso- lubles 48 3,1 14,6 47,9 1,8 30,5 résidus 1495 95,2 26,1 2,2 97,7 43,6 Total 1570 100,0 100,0 100,0 4 ler inso- lubles 41 2,5 10,6 63,2 1,1 32,2 2e inso- lubles 58 3,6 16,8 31,8 - 2,4 22,9 résidus 1509 93,9 26,1 2,4 96,5 44,9 Total 1608 100,0 100,0 100,0 19 2555073 Les résultats montrent que les matières inso- lubles peuvent être séparées par flottation du minerai de potasse avec un collecteur de type amine secondaire. Bien entendu, diverses modifications peuvent être apportées par l'homme de l'art aux dispositifs ou procédés qui viennent d'être décrits uniquement à titre d'exemples non limitatifs sans sortir du cadre de l'invention. 2555O73_ REVENDICATIONS 1. Procédé pour la flottation des matières inso- lubles d'un minerai de potasse, caractérisé en ce qu'il comprend les stades de: réduction en pulpe du minerai; conditionnement de la pulpe de minerai avec un collecteur de type amine aliphatique des matières insolubles choisi dans le groupe constitué par les amines aliphatiques pri- maires, les amines aliphatiques secondaires et les éther- amines primaires, ledit collecteur de type amine ali- phatique des matières insolubles étant ajouté en une quantité d'au moins 0,4 g de collecteur par tonne de minerai, et avec un floculant approprié ajouté en une quantité d'au moins environ 5 g de floculant par tonne de minerai; la flottation par écume de la pulpe de minerai conditionnée; et l'élimination des matières in- solubles séparées par flottation. 2. Procédé comme revendiqué dans la revendication 1, caractérisé en ce que le minerai de potasse est réduit en pulpe dans une saumure saturée, et lesdites amines aliphatiques primaires ont un nombre d'atomes de carbone compris entre environ 8 et 24, lesdites amines alipha- tiques secondaires ont un nombre d'atomes de carbone compris entre environ 12 et 20, et lesdites éther- amines primaires ont un nombre d'atomes de carbone compris entre environ 6 et 18. 3. Procèdé pour la séparation par flottation de la sylvite de minerais de potasse, comprenant l'emploi d'amines aliphatiques primaires comme collecteur de la sylvite, lesdites amines ayant un nombre d'atomes de carbone compris entre environ 8 et 24 atomes de carbone, et étant utilisées à raison de 20 à 500 g de collecteur par tonne de minerai, caractérisé par l'élimination des matières insolubles dudit minerai de potasse avant ladite flottation de la sylvite par flottation par écume desdites matières insolubles en présence dudit collecteur 21 2555073 constitué d'amines aliphatiques primaires en une quantité comprise entre 0,4 et 25 g de collecteur par tonne de minerai et en présence d'un floculant constitué d'un polymère d'acrylamide en une quantité d'au moins environ 5 g de floculant par tonne de minerai. 4. Procédé selon l'une quelconque des revendica- tions 1, 2 ou 3, caractérisé en ce que le collecteur de type amine aliphatique des matières insolubles est ajouté à raison d'environ 0,8 à 10 g/t. 5. Procédé selon l'une quelconque des revendications 1, 2 ou 3, caractérisé en ce que le collecteur de type amine aliphatique des matières insolubles est ajouté à raison d'environ 1 à 7 g/t. 6. Procédé selon l'une quelconque des revendica- tions 1, 2 ou 3, caractérisé en ce que le collecteur de type amine aliphatique des matières insolubles est ajouté à raison d'environ 3 g/t. 7. Procédé selon l'une quelconque des revendica- tions 1, 2 ou 3, caractérisé en ce que le collecteur de type amine primaire aliphatique est le même collecteur que celui utilisé dans la séparation par flottation de la sylvite d'avec les autres composants du minerai de potasse et en ce que ledit collecteur est constitué d'amines aliphatiques primaires ayant un nombre d'atomes de carbone compris entre environ 12 et 24. 8. Procédé selon la revendication 1, caractérisé en ce que le collecteur de type amine aliphatique des matières insolubles est constitué d'amines aliphatiques primaires ayant un nombre d'atomes de carbone compris entre environ 8 et 16. 9. Procédé selon la revendication 1, caractérisé en ce que le collecteur de type amine aliphatique des matières insolubles est constitué d'amines aliphatiques primaires ayant un nombre d'atomes de carbone compris entre environ 10 et 14. 22 2555073 10. Procédé selon la revendication 8 ou 9, caractérisé en ce que la quantité d'amines aliphatiques primaires est dans la gamme d'environ 0,8 à 10 g/t. 11. Procédé selon la revendication 1, caractérisé en ce que le collecteur de type amine aliphatique des matières insolubles est constitué d'amines aliphatiques secondaires ayant un nombre d'atomes de carbone compris entre environ 14 et 18. 12. Procédé selon la revendication 1, caractérisé en ce que le collecteur de type amine aliphatique des matières insolubles est constitué d'étheramines primaires ayant un nombre d'atomes de carbone compris entre environ et 16. 13. Procédé selon l'une quelconque des revendica- tions 1, 2 ou 3, caractérisé en ce que le floculant est un floculant constitué d'un polymère d'acrylamide et en ce que ledit floculant est ajouté dans la flottation des matières insolubles en une quantité d'environ 5 à 60 g/t. 14. Procédé selon l'une quelconque des revendi- cations 1, 2 ou 3, caractérisé en ce que le floculant est un floculant constitué d'un polymère d'acrylamide et en ce que ledit floculant est ajouté dans-la flottation des matières insolubles en une quantité d'environ à 45 g/t. 15. Procédé selon l'une quelconque des revendi- cations 1, 2 ou 3, caractérisé en ce que la flottation des matières insolubles est effectuée en deux stades. 16. Procédé selon l'une quelconque des revendi- cations 1, 2 ou 3, caractérisé en ce que la flottation des matières insolubles est effectuée en deux stades consécutifs, une quantité de collecteur de type amine aliphatique des matières insolubles comprise entre environ 0,5 et 1,5 g/t et une quantité de floculant constitué de polymère d'acrylamide comprise entre environ 10 et 20 g/t sont ajoutées dans le premier stade, et une quantité de collecteur de type amine des matières insolubles comprise entre environ 0,5 et 1,5 g/t et une quantité de floculant constitué de polymère d'acryl- amide comprise entre environ 5 et 10 g/t sont ajoutées dans le second stade.